(57)【特許請求の範囲】
【請求項１】
ａ）少なくとも部分的に中和されていてよい、少なくとも１種のエチレン性不飽和の酸基含有モノマー、
ｂ）任意で１種又は複数の架橋剤、
ｃ）少なくとも１種の開始剤、
ｄ）任意で１種又は複数の、ａ）に挙げたモノマーと共重合可能なエチレン性不飽和モノマー、及び
ｅ）任意で１種又は複数の水溶性ポリマー
を含有するモノマー溶液の重合によって吸水性ポリマー粒子を製造する方法であって、
ここでモノマー溶液を、重合の間に疎水性有機溶媒中で懸濁し、重合の間又はその後に疎水性有機溶媒中で凝集させ、得られた凝集ポリマー粒子を、有機表面後架橋剤を用いて熱により表面後架橋する方法において、凝集ポリマー粒子が、表面後架橋の前に少なくとも３７ｇ／ｇの遠心分離保持容量を有するように、架橋剤ｂ）の量が選択され、熱による表面後架橋が、１００〜１９０℃で実施されることを特徴とする前記方法。
【請求項２】
請求項１に記載の方法において、疎水性有機溶媒中での重合後に凝集されることを特徴とする前記方法。
【請求項３】
請求項１又は２に記載の方法において、重合が連鎖移動剤の存在下で実施されることを特徴とする前記方法。
【請求項４】
請求項１から３までのいずれか一項に記載の方法において、ポリマー粒子が、表面後架橋の前に少なくとも４０ｇ／ｇの遠心分離保持容量を有するように、架橋剤ｂ）の量が選択されることを特徴とする前記方法。
【請求項５】
請求項１から４までのいずれか一項に記載の方法において、熱による表面後架橋が、１２０〜１７０℃で実施されることを特徴とする前記方法。
【請求項６】
請求項１から５までのいずれか一項に記載の方法において、有機表面後架橋剤が、アルキレンカーボネート、２−オキサゾリジノン、ビス−２−オキサゾリジノン、ポリ−２−オキサゾリジノン、２−オキソテトラヒドロ−１，３−オキサジン、Ｎ−アシル−２−オキサゾリジノン、環状尿素、二環式アミドアセタール、オキセタン、及びモルホリン−２，３−ジオンから選択されていることを特徴とする前記方法。
【請求項７】
請求項１から６までのいずれか一項に記載の方法において、得られたポリマー粒子を基準として１〜５質量％の有機表面後架橋剤が使用されることを特徴とする前記方法。
【請求項８】
請求項１から７までのいずれか一項に記載の方法において、重合時に、少なくとも１種の分散助剤が使用されることを特徴とする前記方法。
【請求項９】
請求項１から８までのいずれか一項に記載の方法において、得られたポリマー粒子が、重合後に、少なくとも部分的に共沸により脱水されることを特徴とする前記方法。
【請求項１０】
請求項９に記載の方法において、得られたポリマー粒子が、共沸脱水後に、濾過され、乾燥されることを特徴とする前記方法。
【請求項１１】
請求項１から１０までのいずれか一項に記載の方法において、熱による表面後架橋が、可動式の混合器具を有するミキサー内で実施されることを特徴とする前記方法。
【請求項１２】
請求項１から１１までのいずれか一項に記載の方法により得られる吸水性ポリマー粒子であって、遠心分離保持容量が少なくとも３７ｇ／ｇであり、２１．０ｇ／ｃｍ２の圧力下での吸収量が少なくとも３０ｇ／ｇであり、４９．２ｇ／ｃｍ２の圧力下での吸収量が少なくとも１４ｇ／ｇであり、遠心分離保持容量と２１．０ｇ／ｃｍ２の圧力下での吸収量との合計が少なくとも６９ｇ／ｇであり、遠心分離保持容量と４９．２ｇ／ｃｍ２の圧力下での吸収量との合計が少なくとも５４ｇ／ｇであり、及び抽出可能成分が２０質量％未満である前記吸水性ポリマー粒子。
【請求項１３】
請求項１２に記載の吸水性ポリマー粒子であって、遠心分離保持容量が少なくとも４１ｇ／ｇである前記吸水性ポリマー粒子。
【請求項１４】
請求項１２又は１３に記載の吸水性ポリマー粒子であって、２１．０ｇ／ｃｍ２の圧力下での吸収量が少なくとも３４ｇ／ｇである前記吸水性ポリマー粒子。
【請求項１５】
請求項１２から１４までのいずれか一項に記載の吸水性ポリマー粒子であって、４９．２ｇ／ｃｍ２の圧力下での吸収量が少なくとも２０ｇ／ｇである前記吸水性ポリマー粒子。
【請求項１６】
請求項１２から１５までのいずれか一項に記載の吸水性ポリマー粒子であって、遠心分離保持容量と２１．０ｇ／ｃｍ２の圧力下での吸収量との合計が少なくとも７４ｇ／ｇである前記吸水性ポリマー粒子。
【請求項１７】
請求項１２から１６までのいずれか一項に記載の吸水性ポリマー粒子であって、遠心分離保持容量と４９．２ｇ／ｃｍ２の圧力下での吸収量との合計が少なくとも５９ｇ／ｇである前記吸水性ポリマー粒子。
【請求項１８】
請求項１２から１７までのいずれか一項に記載の吸水性ポリマー粒子であって、１４質量％未満の抽出可能成分を有する前記吸水性ポリマー粒子。
【請求項１９】
請求項１２から１８までのいずれか一項に記載の吸水性ポリマー粒子であって、１．０ｇ／ｃｍ３未満のかさ密度を有する前記吸水性ポリマー粒子。
【請求項２０】
請求項１２から１９までのいずれか一項に記載の吸水性ポリマー粒子であって、３００〜６００μｍの粒径を有する粒子の割合が少なくとも３０質量％である前記吸水性ポリマー粒子。
【請求項２１】
（Ａ）上部液体透過層、
（Ｂ）下部液体不透過層、
（Ｃ）繊維材料を０〜３０質量％及び請求項１２から２０までのいずれか一項に記載の吸水性ポリマー粒子を７０〜１００質量％含有する、層（Ａ）と層（Ｂ）との間にある液体吸収性貯蔵層、
（Ｄ）任意で、繊維材料を８０〜１００質量％及び請求項１２から２０までのいずれか一項に記載の吸水性ポリマー粒子を０〜２０質量％含有する、層（Ａ）と層（Ｃ）との間にある捕捉層及び分配層、
（Ｅ）任意で、層（Ｃ）の真上及び／又は真下の織布層、及び
（Ｆ）さらなる任意の構成要素
を含む衛生用品。
【発明の詳細な説明】
【技術分野】
【０００１】
本発明は、吸水性ポリマー粒子を懸濁重合及び熱による表面後架橋によって製造する方法であって、懸濁重合によって得られる凝集ベースポリマーは、少なくとも３７ｇ／ｇの遠心分離保持容量を有し、熱による表面後架橋は１００〜１９０℃で実施される方法に関する。
【０００２】
吸水性ポリマー粒子の製造は、研究論文「Ｍｏｄｅｒｎ  Ｓｕｐｅｒａｂｓｏｒｂｅｎｔ  Ｐｏｌｙｍｅｒ  Ｔｅｃｈｎｏｌｏｇｙ」、Ｆ．Ｌ．Ｂｕｃｈｈｏｌｚ及びＡ．Ｔ．Ｇｒａｈａｍ、Ｗｉｌｅｙ−ＶＣＨ、１９９８、６９〜１１７頁に記載されている。吸水性ポリマー粒子は通常、溶液重合又は懸濁重合によって製造される。
【０００３】
吸水性ポリマーは、おむつ、タンポン、生理用ナプキン、及びその他の衛生用品を製造するための水溶液吸収性製品として、また園芸農業における保水剤としても使用される。
【０００４】
吸水性ポリマーの特性は、架橋度により調整することができる。架橋度が上がるほど、ゲル強度が上がり、吸収容量が下がる。
【０００５】
適用特性、例えば、おむつ中の膨潤したゲル床における浸透性と圧力下での吸収量を改善するためには、一般的に、吸水性ポリマー粒子を表面後架橋する。それによって、粒子表面の架橋度だけが上がり、このことによって、圧力下での吸収量と、遠心分離保持容量とを少なくとも部分的に切り離すことができる。
【０００６】
特開昭６３−２１８７０２号公報（ＪＰ  Ｓ６３−２１８７０２）は、吸水性ポリマー粒子を懸濁重合によって製造する連続的方法を記載している。
【０００７】
国際公開第２００６／０１４０３１号（ＷＯ２００６／０１４０３１Ａ１）は、吸水性ポリマー粒子を懸濁重合によって製造する方法を記載している。熱による後架橋における高温で、疎水性溶媒の部分が除かれる。
【０００８】
国際公開第２００８／０６８２０８号（ＷＯ２００８／０６８２０８Ａ１）も同様に、吸水性ポリマー粒子を、低い割合の疎水性溶媒を用いて懸濁重合により製造する方法に関する。
【０００９】
本発明の課題は、吸水性ポリマー粒子を懸濁重合によって製造する改善された方法を提供することであり、ここで吸水性ポリマー粒子は、高い遠心分離保持容量（ＣＲＣ）、４９．２ｇ／ｃｍ２の圧力下での高い吸収量（ＡＵＨＬ）、遠心分離保持容量（ＣＲＣ）と４９．２ｇ／ｃｍ２の圧力下での吸収量（ＡＵＨＬ）との高い合計、並びに少ない抽出可能成分を有するものである。
【００１０】
本課題は、
ａ）少なくとも部分的に中和されていてよい、少なくとも１種のエチレン性不飽和の酸基含有モノマー、
ｂ）任意で１種又は複数の架橋剤、
ｃ）少なくとも１種の開始剤、
ｄ）任意で１種又は複数の、ａ）に挙げたモノマーと共重合可能なエチレン性不飽和モノマー、及び
ｅ）任意で１種又は複数の水溶性ポリマー
を含有するモノマー溶液の重合によって吸水性ポリマー粒子を製造する方法であって、ここでモノマー溶液を、重合の間に疎水性有機溶媒中で懸濁し、重合の間又はその後に疎水性有機溶媒中で凝集させ、得られた凝集ポリマー粒子を、有機表面後架橋剤を用いて熱により表面後架橋する方法において、凝集ポリマー粒子が、表面後架橋の前に少なくとも３７ｇ／ｇの遠心分離保持容量を有するように、架橋剤ｂ）の量が選択され、熱による表面後架橋が１００〜１９０℃で実施されることを特徴とする方法により解決される。
【００１１】
本発明の好ましい実施形態では、架橋剤ｂ）の量は、凝集ポリマー粒子が、表面後架橋の前に少なくとも３８ｇ／ｇの遠心分離保持容量を有するように選択され、熱による表面後架橋が１０５〜１８０℃で実施される。
【００１２】
本発明の特に好ましい実施形態では、架橋剤ｂ）の量は、凝集ポリマー粒子が、表面後架橋の前に少なくとも３９ｇ／ｇの遠心分離保持容量を有するように選択され、熱による表面後架橋が１１０〜１７５℃で実施される。
【００１３】
本発明の極めて特に好ましい実施形態では、架橋剤ｂ）の量は、凝集ポリマー粒子が、表面後架橋の前に少なくとも４０ｇ／ｇの遠心分離保持容量を有するように選択され、熱による表面後架橋が１２０〜１７０℃で実施される。
【００１４】
モノマーａ）は、好適には水溶性、つまり、２３℃での水における溶解度が、一般的には水１００ｇあたり少なくとも１ｇ、好適には水１００ｇあたり少なくとも５ｇ、特に好ましくは水１００ｇあたり少なくとも２５ｇ、極めて特に好ましくは水１００ｇあたり少なくとも３５ｇである。
【００１５】
適切なモノマーａ）は例えば、エチレン性不飽和カルボン酸、例えば、アクリル酸、メタクリル酸、及びイタコン酸である。特に好ましいモノマーは、アクリル酸及びメタクリル酸である。アクリル酸が極めて特に好ましい。
【００１６】
さらなる適切なモノマーａ）は例えば、エチレン性不飽和スルホン酸、例えば、スチレンスルホン酸及び２−アクリルアミド−２−メチルプロパンスルホン酸（ＡＭＰＳ）である。
【００１７】
不純物は、重合に対して重大な影響を及ぼす可能性がある。よって使用される原料は、できるだけ高い純度を有することが望ましい。よって、モノマーａ）を別途精製することがしばしば有利である。適切な精製方法は例えば、国際公開第２００２／０５５４６９号（ＷＯ２００２／０５５４６９Ａ１）、国際公開第２００３／０７８３７８号（ＷＯ２００３／０７８３７８Ａ１）、及び国際公開第２００４／０３５５１４号（ＷＯ２００４／０３５５１４Ａ１）に記載されている。適切なモノマーａ）は例えば、国際公開第２００４／０３５５１４号（ＷＯ２００４／０３５５１４Ａ１）に従って精製されたアクリル酸であり、これは、９９．８４６０質量％のアクリル酸、０．０９５０質量％の酢酸、０．０３３２質量％の水、０．０２０３質量％のプロピオン酸、０．０００１質量％のフルフラール、０．０００１質量％の無水マレイン酸、０．０００３質量％のジアクリル酸、及び０．００５０質量％のヒドロキノンモノメチルエーテルを含む。
【００１８】
モノマーａ）の合計量に対するアクリル酸及び／又はその塩の割合は、好適には少なくとも５０ｍｏｌ％、特に好ましくは少なくとも９０ｍｏｌ％、極めて特に好ましくは少なくとも９５ｍｏｌ％である。
【００１９】
モノマーａ）の酸基は、部分的に中和されていてよい。中和は、モノマーの段階で実施される。これは通常、中和剤を、水溶液として又は好ましくは固体として混合することで行われる。中和度は、好適には２５〜９５ｍｏｌ％、特に好ましくは３０〜８０ｍｏｌ％、極めて特に好ましくは４０〜７５ｍｏｌ％であり、ここで一般的な中和剤、好適には、アルカリ金属水酸化物、アルカリ金属酸化物、アルカリ金属炭酸塩、又はアルカリ金属炭酸水素塩、並びにこれらの混合物を使用することができる。アルカリ金属塩の代わりに、アンモニウム塩も使用することができる。ナトリウム及びカリウムがアルカリ金属として特に好ましいが、水酸化ナトリウム、炭酸ナトリウム、又は炭酸水素ナトリウム、並びにこれらの混合物が極めて特に好ましい。
【００２０】
モノマーａ）は通常、重合禁止剤、好適にはヒドロキノン半エーテル（Ｈｙｄｒｏｃｈｉｎｏｎｈａｌｂｅｔｈｅｒ）を貯蔵安定剤として含有する。
【００２１】
モノマー溶液は、それぞれ中和されていないモノマーａ）を基準として、好適には最大２５０質量ｐｐｍ、好ましくは最大１３０質量ｐｐｍ、特に好ましくは最大７０質量ｐｐｍ、好ましくは少なくとも１０質量ｐｐｍ、特に好ましくは少なくとも３０質量ｐｐｍ、殊におよそ５０質量ｐｐｍのヒドロキノン半エーテルを含有する。例えばモノマー溶液を、適切な含有量のヒドロキノン半エーテルと共に、エチレン性不飽和の酸基含有モノマーを使用することによって調製することができる。
【００２２】
好ましいヒドロキノン半エーテルは、ヒドロキノンモノメチルエーテル（ＭＥＨＱ）及び／又はα−トコフェロール（ビタミンＥ）である。
【００２３】
適切な架橋剤ｂ）は、架橋に適した少なくとも２つの基を有する化合物である。そのような基は、例えば、ポリマー鎖にラジカル重合で導入され得るエチレン性不飽和基、及びモノマーａ）の酸基と共有結合を形成することができる官能基である。さらに、モノマーａ）の少なくとも２つの酸基と配位結合を形成することができる多価金属塩も架橋剤ｂ）として適している。
【００２４】
架橋剤ｂ）は好適には、ポリマー網目構造にラジカル重合で導入され得る少なくとも２つの重合性基を有する化合物である。適切な架橋剤ｂ）は例えば、メチレンビスアクリルアミド、エチレングリコールジメタクリレート、ジエチレングリコールジアクリレート、ポリエチレングリコールジアクリレート、アリルメタクリレート、トリメチロールプロパントリアクリレート、トリアリルアミン、テトラアリルアンモニウムクロリド、テトラアリルオキシエタン、例えば欧州特許出願公開第０５３０４３８号明細書（ＥＰ０５３０４３８Ａ１）に記載されているもの、ジアクリレート及びトリアクリレート、例えば、欧州特許出願公開第０５４７８４７号明細書（ＥＰ０５４７８４７Ａ１）、欧州特許出願公開第０５５９４７６号明細書（ＥＰ０５５９４７６Ａ１）、欧州特許出願公開第０６３２０６８号明細書（ＥＰ０６３２０６８Ａ１）、国際公開第９３／２１２３７号（ＷＯ９３／２１２３７Ａ１）、国際公開第２００３／１０４２９９号（ＷＯ２００３／１０４２９９Ａ１）、国際公開第２００３／１０４３００号（ＷＯ２００３／１０４３００Ａ１）、国際公開第２００３／１０４３０１号（ＷＯ２００３／１０４３０１Ａ１）、及び独国特許出願公開第１０３３１４５０号明細書（ＤＥ１０３３１４５０Ａ１）に記載されているもの、アクリレート基の他にさらなるエチレン性不飽和基を含有する混合アクリレート、例えば独国特許出願公開第１０３３１４５６号明細書（ＤＥ１０３３１４５６Ａ１）及び独国特許出願公開第１０３５５４０１号明細書（ＤＥ１０３５５４０１Ａ１）に記載されているもの、又は架橋剤混合物、例えば、独国特許出願公開第１９５４３３６８号明細書（ＤＥ１９５４３３６８Ａ１）、独国特許出願公開第１９６４６４８４号明細書（ＤＥ１９６４６４８４Ａ１）、国際公開第９０／１５８３０号（ＷＯ９０／１５８３０Ａ１）、及び国際公開第２００２／０３２９６２号（ＷＯ２００２／０３２９６２Ａ２）に記載されているものである。
【００２５】
好ましい架橋剤ｂ）は、ペンタエリスリチルトリアリルエーテル、テトラアリルオキシエタン、メチレンビスメタクリルアミド、１５回エトキシ化されたトリメチロールプロパントリアクリレート、ポリエチレングリコールジアクリレート、トリメチロールプロパントリアクリレート、及びトリアリルアミンである。
【００２６】
極めて特に好ましい架橋剤ｂ）は、メチレンビスアクリルアミドと、アクリル酸又はメタクリル酸によりジアクリレート又はトリアクリレートへとエステル化され、複数回ポリエトキシ化及び／又はポリプロポキシ化されたグリセリンであり、これは、例えば国際公開第２００３／１０４３０１号（ＷＯ２００３／１０４３０１Ａ１）に記載されている。メチレンビスアクリルアミド、３〜１０回エトキシ化されたグリセリンのジアクリレート及び／又はトリアクリレートが特に有利である。メチレンビスアクリルアミド、１〜５回エトキシ化及び／又はプロポキシ化されたグリセリンのジアクリレート及び／又はトリアクリレートが極めて特に好ましい。メチレンビスアクリルアミドと、３〜５回エトキシ化及び／又はプロポキシ化されたグリセリンのトリアクリレート、殊にメチレンビスアクリルアミドと、３回エトキシ化されたグリセリンのトリアクリレートが最も好ましい。
【００２７】
モノマー溶液中の架橋剤の量は、重合した後かつ熱により表面後架橋する前の吸水性ポリマー粒子（ベースポリマー）が、少なくとも３７ｇ／ｇ、好適には少なくとも３８ｇ／ｇ、特に好ましくは少なくとも３９ｇ／ｇ、極めて特に好ましくは少なくとも４０ｇ／ｇの遠心分離保持容量（ＣＲＣ）を有するように選択される。遠心分離保持容量（ＣＲＣ）は、７５ｇ／ｇを上回らないのが望ましい。ベースポリマーの遠心分離保持容量（ＣＲＣ）があまりに高い場合、続く熱による表面後架橋において、４９．２ｇ／ｃｍ２の圧力下での十分な吸収量（ＡＵＨＬ）を得ることができない。
【００２８】
開始剤ｃ）として、重合条件下でラジカルを生成するあらゆる化合物、例えば、熱開始剤、レドックス開始剤、光開始剤を使用することができる。
【００２９】
適切なレドックス開始剤は、ペルオキソ二硫酸カリウム若しくはペルオキソ二硫酸ナトリウム／アスコルビン酸、過酸化水素／アスコルビン酸、ペルオキソ二硫酸カリウム若しくはペルオキソ二硫酸ナトリウム／重亜硫酸ナトリウム、及び過酸化水素／重亜硫酸ナトリウムである。好適には、熱開始剤とレドックス開始剤との混合物、例えばペルオキソ二硫酸カリウム若しくはペルオキソ二硫酸ナトリウム／過酸化水素／アスコルビン酸を使用する。しかしながら、還元成分として好適には、２−ヒドロキシ−２−スルフィナト酢酸のナトリウム塩、２−ヒドロキシ−２−スルホナト酢酸の二ナトリウム塩、及び重亜硫酸ナトリウムの混合物を使用する。そのような混合物は、Ｂｒｕｅｇｇｏｌｉｔｅ（登録商標）ＦＦ６及びＢｒｕｅｇｇｏｌｉｔｅ（登録商標）ＦＦ７（Ｂｒｕｅｇｇｅｍａｎｎ  Ｃｈｅｍｉｃａｌｓ；Ｈｅｉｌｂｒｏｎｎ；ドイツ）として入手可能である。
【００３０】
適切な熱開始剤は殊に、アゾ開始剤、例えば、２，２’−アゾビス［２−（２−イミダゾリン−２−イル）プロパン］ジヒドロクロリド及び２，２’−アゾビス［２−（５−メチル−２−イミダゾリン−２−イル）プロパン］ジヒドロクロリド、２，２’−アゾビス（２−アミジノプロパン）ジヒドロクロリド、４，４’−アゾビス（４−シアノペンタン酸）、４，４’及びそのナトリウム塩、２，２’−アゾビス［２−メチル−Ｎ−（２−ヒドロキシエチル）プロピオンアミド］、及び２，２’−アゾビス（イミノ−１−ピロリジノ−２−エチルプロパン）ジヒドロクロリドである。
【００３１】
適切な光開始剤は例えば、２−ヒドロキシ−２−メチルプロピオフェノン、及び１−［４−（２−ヒドロキシエトキシ）−フェニル］−２−ヒドロキシ−２−メチル−１−プロパン−１−オンである。
【００３２】
エチレン性不飽和の酸基含有モノマーａ）と共重合可能なエチレン性不飽和モノマーｄ）は例えば、アクリルアミド、メタクリルアミド、ヒドロキシエチルアクリレート、ヒドロキシエチルメタクリレート、ジメチルアミノエチルメタクリレート、ジメチルアミノエチルアクリレート、ジメチルアミノプロピルアクリレート、ジエチルアミノプロピルアクリレート、ジメチルアミノエチルメタクリレート、ジエチルアミノエチルメタクリレートである。
【００３３】
水溶性ポリマーｅ）としては、ポリビニルアルコール、ポリビニルピロリドン、澱粉、澱粉誘導体、変性セルロース、例えばメチルセルロース又はヒドロキシエチルセルロース、ゼラチン、ポリグリコール、又はポリアクリル酸を使用することができ、好適には、澱粉、澱粉誘導体、及び変性セルロースを使用することができる。
【００３４】
任意で、モノマー溶液又はその出発物質に、金属イオン、例えば鉄をマスキングするための１種又は複数のキレート剤を安定化の目的で添加することができる。適切なキレート剤は例えば、クエン酸アルカリ金属塩、クエン酸、酒石酸アルカリ金属塩、三リン酸五ナトリウム、エチレンジアミン四酢酸、ニトリロ三酢酸、並びにＴｒｉｌｏｎ（登録商標）という名称で知られている全てのキレート剤、例えばＴｒｉｌｏｎ（登録商標）Ｃ（ペンタナトリウムジエチレントリアミン五酢酸）、Ｔｒｉｌｏｎ（登録商標）Ｄ（トリナトリウム−（ヒドロキシエチル）エチレンジアミン三酢酸）、及びＴｒｉｌｏｎ（登録商標）Ｍ（メチルグリシン二酢酸）である。
【００３５】
好ましい重合禁止剤は、最適な効果のために、溶解した酸素を必要とする。よって、モノマー溶液を重合前に不活性化、つまり、不活性ガス、好適には窒素又は二酸化炭素を供給することによって、溶解した酸素を除去することができる。
【００３６】
重合を十分な還流下で実施する場合、不活性化を省略することができる。その際、溶解した酸素は、蒸発する溶媒と一緒に重合反応器から除去される。
【００３７】
重合のために、モノマー溶液を疎水性溶媒中で懸濁又は乳化させる。
【００３８】
疎水性溶媒としては、懸濁重合での使用に際して当業者に公知のあらゆる溶媒が使用可能である。好ましくは、脂肪族炭化水素、例えば、ｎ−ヘキサン、ｎ−ヘプタン、ｎ−オクタン、ｎ−ノナン、ｎ−デカン、シクロヘキサン、又はこれらの混合物を使用する。疎水性溶媒は、５ｇ／１００ｇ未満、好適には１ｇ／１００ｇ未満、特に好ましくは０．５ｇ／１００ｇ未満の、２３℃の水における溶解度を有する。
【００３９】
疎水性溶媒は、好適には５０〜１５０℃、特に好ましくは６０〜１２０℃、極めて特に好ましくは７０〜９０℃の範囲で沸騰する。
【００４０】
疎水性溶媒とモノマー溶液との比率は、０．２〜３．０、好ましくは０．３〜２．７、極めて好ましくは０．４〜２．４である。
【００４１】
モノマー水溶液を疎水性溶媒中で分散させるために、又は生成する吸水性ポリマー粒子を分散させるために、分散助剤を添加することができる。ここで分散助剤は、アニオン性界面活性剤、カチオン性界面活性剤、非イオン性界面活性剤、若しくは両性界面活性剤、又は天然ポリマー、半合成ポリマー、若しくは合成ポリマーであってよい。
【００４２】
アニオン性界面活性剤は例えば、ポリオキシエチレンドデシルエーテル硫酸ナトリウム及びドデシルエーテル硫酸ナトリウムである。カチオン性界面活性剤は例えば、トリメチルステアリルアンモニウムクロリドである。両性界面活性剤は例えば、カルボキシメチルジメチルセチルアンモニウムである。非イオン性界面活性剤は例えば、スクロース脂肪酸エステル、例えばモノステアリン酸スクロース及びジラウリン酸スクロース、ソルビタンエステル、例えばモノステアリン酸ソルビタン、トレハロース脂肪酸エステル、例えばトレハロースステアリン酸エステル、ソルビタンエステル系ポリオキシアルキレン化合物、例えばモノステアリン酸ポリオキシエチレンソルビタンである。
【００４３】
適切なポリマーは例えば、セルロース誘導体、例えばヒドロキシエチルセルロース、メチルヒドロキシエチルセルロース、メチルヒドロキシプロピルセルロース、メチルセルロース及びカルボキシメチルセルロース、ポリビニルピロリドン、ビニルピロリドンのコポリマー、ゼラチン、アラビアガム、キサンタン、カゼイン、ポリグリセリン、ポリグリセリン脂肪酸エステル、ポリエチレングリコール、変性ポリエチレングリコール、例えばステアリン酸ポリエチレングリコール又はステアリン酸ポリエチレングリコールステアリルエーテル、ポリビニルアルコール、部分的に加水分解されたポリビニルアセテート、並びに、変性ポリエチレン、例えばマレイン酸で変性されたポリエチレンである。
【００４４】
無機粒子も分散助剤として使用することができる。これらは、いわゆるピッカリング系と呼ばれている。そのようなピッカリング系は、固体粒子だけから、又はさらに、水中における粒子の分散性又は疎水性溶媒による粒子の濡れ性を改善する補助物質から構成されていてもよい。作用機構及びその使用は、国際公開第９９／２４５２５号（ＷＯ９９／２４５２５Ａ１）及び欧州特許出願公開第１３２１１８２号明細書（ＥＰ１３２１１８２Ａ１）に記載されている。
【００４５】
無機固体粒子は、金属塩、例えば、カルシウム、マグネシウム、鉄、亜鉛、ニッケル、チタン、アルミニウム、ケイ素、バリウム及びマンガンの塩、酸化物及び水酸化物であってよい。水酸化マグネシウム、炭酸マグネシウム、酸化マグネシウム、シュウ酸カルシウム、炭酸カルシウム、炭酸バリウム、硫酸バリウム、二酸化チタン、酸化アルミニウム、水酸化アルミニウム、及び硫化亜鉛を挙げることができる。ケイ酸塩、ベントナイト、ヒドロキシアパタイト、及びハイドロタルサイトも同様に挙げられる。ＳｉＯ２系のケイ酸、ピロリン酸マグネシウム、及びリン酸三カルシウムが特に好ましい。
【００４６】
適切なＳｉＯ２系分散助剤は微粉シリカである。これらは、微細な固体粒子として水中に分散させることができる。いわゆるシリカのコロイド分散体を水中で使用することも可能である。そのようなコロイド分散体は、シリカのアルカリ性水性混合物である。アルカリのｐＨ範囲において、粒子は膨潤し、水中で安定である。好ましいシリカのコロイド分散体は、ｐＨ９．３で、２０〜９０ｍ２／ｇの範囲にある比表面積を有する。
【００４７】
さらに、分散助剤の如何なる所望の混合物も使用することができる。
【００４８】
分散助剤は通常、疎水性溶媒中に溶解又は分散させる。分散助剤は、モノマー溶液を基準として、０．０１〜１０質量％、好ましくは０．２〜５質量％、特に好ましくは０．５〜２質量％の量で使用される。分散助剤の種類及び量によって、モノマー溶液の液滴の直径を調整することができる。
【００４９】
モノマー溶液の液滴の直径は、導入される攪拌エネルギーによって及び適切な分散助剤によって、調整することができる。
【００５０】
凝集の実施は、当業者に公知であり、何ら制限されない。重合及び凝集は、同時に（一段階の計量供給）又は逐次（二段階の計量供給）実施され得る。
【００５１】
一段階の計量供給では、モノマー溶液が疎水性溶媒に計量供給され、モノマー溶液の液滴が重合の間に凝集する。
【００５２】
二段階の計量供給ではまず、第一のモノマー溶液を疎水性溶媒に計量供給し、モノマー溶液の液滴を重合させる。引き続き、そのようにして得られた分散ポリマー粒子に、第二のモノマー溶液を計量供給し、再び重合させる。ポリマー粒子は、第二の重合において初めて凝集する。第一及び第二のモノマー溶液は、その組成に関して、同一であっても又は異なっていてもよい。
【００５３】
既に形成されている凝集体にそれぞれさらなるモノマーを添加することによって、これらが一段階又は二段階の計量供給で製造されたかどうかに拘わらず、凝集体をさらに凝集させて、より大きな凝集体にすることができる。
【００５４】
モノマーの計量供給の間に、冷却工程があってよい。その際、分散助剤の一部を省略することができる。
【００５５】
モノマー溶液の液滴が既に重合の間に凝集するかどうかを、分散助剤の種類及び量によって調整することができる。分散助剤の量が十分である場合、モノマー溶液の液滴が重合している間の凝集は、阻止される。そのために必要な量は、分散助剤の種類による。
【００５６】
二段階の計量供給、つまりモノマー溶液の液滴が重合した後の凝集が好ましい。
【００５７】
有利には、重合のために複数の攪拌反応器を直列式に接続する。さらなる攪拌反応器における後反応によって、モノマー転化率を向上させ、逆混合を低減することができる。ここで、第一の攪拌反応器が大き過ぎない場合、さらに有利である。攪拌反応器が大きくなるほど、分散されたモノマー溶液の液滴のサイズ分布が必然的に広がる。よって、より小さな第一の反応器により、特に狭い粒径分布を有する吸水性ポリマー粒子の製造が可能になる。
【００５８】
反応は、好適には減圧下、例えば８００ｍｂａｒの圧力で実施される。圧力によって、反応混合物の沸点を所望の反応温度に調整することができる。
【００５９】
本発明の好ましい実施形態では、重合は一般的な水溶性連鎖移動剤の存在下で実施される。
【００６０】
連鎖移動剤は、重合反応速度に干渉し、かつ分子量を制御する。適切な連鎖移動剤は、チオール、チオール酸、第二級アルコール、リン化合物、乳酸、アミノカルボン酸などである。
【００６１】
連鎖移動剤は、それぞれモノマーａ）を基準として、好適には０．００００１〜０．１ｍｏｌ／ｍｏｌ、特に好ましくは０．０００１５〜０．０８ｍｏｌ／ｍｏｌ、極めて特に好ましくは０．０００２〜０．０６ｍｏｌ／ｍｏｌの量で使用する。
【００６２】
得られる吸水性ポリマー粒子は、熱により表面後架橋される。熱による表面後架橋は、ポリマー分散体中で、又はポリマー分散体から分離され、乾燥された吸水性ポリマー粒子を用いて、実施され得る。
【００６３】
モノマー溶液の添加は、水の沸点、又は溶媒若しくは溶媒・水共沸混合物の沸点を上回っていてよく、これにより、モノマーを添加する間に、溶媒又は溶媒・水共沸混合物が連続的に留去される。
【００６４】
本発明の好ましい実施形態では、ポリマー分散体において吸水性ポリマー粒子が、共沸により脱水され、ポリマー分散体から濾過され、濾過された吸水性ポリマー粒子が、付着している残りの疎水性溶媒を除去するために乾燥され、熱により表面後架橋される。
【００６５】
適切な表面後架橋剤は、ポリマー粒子の少なくとも２つのカルボキシレート基によって共有結合を形成することができる基を含む化合物である。適切な化合物は例えば、多官能性アミン、多官能性アミドアミン、多官能性エポキシド、例えば欧州特許出願公開第００８３０２２号明細書（ＥＰ００８３０２２Ａ２）、欧州特許出願公開第０５４３３０３号明細書（ＥＰ０５４３３０３Ａ１）、及び欧州特許出願公開第０９３７７３６号明細書（ＥＰ０９３７７３６Ａ２）に記載されているもの、二官能性又は多官能性アルコール、例えば独国特許出願公開第３３１４０１９号明細書（ＤＥ３３１４０１９Ａ１）、独国特許出願公開第３５２３６１７号明細書（ＤＥ３５２３６１７Ａ１）、及び欧州特許出願公開第０４５０９２２号明細書（ＥＰ０４５０９２２Ａ２）に記載されているもの、又はβ−ヒドロキシアルキルアミド、例えば独国特許出願公開第１０２０４９３８号明細書（ＤＥ１０２０４９３８Ａ１）、及び米国特許第６２３９２３０号明細書（ＵＳ６２３９２３０）に記載されているものである。
【００６６】
さらに、独国特許発明第４０２０７８０号明細書（ＤＥ４０２０７８０Ｃ１）にはアルキレンカーボネートが、独国特許出願公開第１９８０７５０２号明細書（ＤＥ１９８０７５０２Ａ１）には２−オキサゾリジノン及びその誘導体、例えば２−ヒドロキシエチル−２−オキサゾリジノンが、独国特許発明第１９８０７９９２号明細書（ＤＥ１９８０７９９２Ｃ１）にはビス−２−オキサゾリジノン及びポリ−２−オキサゾリジノンが、独国特許出願公開第１９８５４５７３号明細書（ＤＥ１９８５４５７３Ａ１）には２−オキサテトラヒドロ−１，３−オキサジン及びその誘導体が、独国特許出願公開第１９８５４５７４号明細書（ＤＥ１９８５４５７４Ａ１）にはＮ−アシル−２−オキサゾリジノンが、独国特許出願公開第１０２０４９３７号明細書（ＤＥ１０２０４９３７Ａ１）には環状尿素が、独国特許出願公開第１０３３４５８４号明細書（ＤＥ１０３３４５８４Ａ１）には二環式アミドアセタールが、欧州特許出願公開第１１９９３２７号明細書（ＥＰ１１９９３２７Ａ２）にはオキセタン及び環状尿素が、及び国際公開第２００３／０３１４８２号（ＷＯ２００３／０３１４８２Ａ１）にはモルホリン−２，３−ジオン及びその誘導体が、適切な表面後架橋剤として記載されている。
【００６７】
さらに、さらなる重合可能なエチレン性不飽和基を含有する表面後架橋剤、例えば独国特許出願公開第３７１３６０１号明細書（ＤＥ３７１３６０１Ａ１）に記載されているものを使用することもできる。
【００６８】
さらに、任意の適切な表面後架橋剤のいかなる形態の混合物も使用することができる。
【００６９】
好ましい表面後架橋剤は、アルキレンカーボネート、２−オキサゾリジノン、ビス−２−オキサゾリジノン、ポリ−２−オキサゾリジノン、２−オキソテトラヒドロ−１，３−オキサジン、Ｎ−アシル−２−オキサゾリジノン、環状尿素、二環式アミドアセタール、オキセタン、ビスオキセタン、及びモルホリン−２，３−ジオンである。
【００７０】
特に好ましい表面後架橋剤は、エチレンカーボネート（１，３−ジオキソラン−２−オン）、トリメチレンカーボネート（１，３−ジオキサン−２−オン）、３−メチル−３−オキセタンメタノール、２−ヒドロキシエチル−２−オキサゾリジノン、２−オキサゾリジノン、及びメチル−２−オキサゾリジノンである。
【００７１】
エチレンカーボネートが極めて特に好ましい。
【００７２】
表面後架橋剤の量は、それぞれポリマー粒子を基準として、好適には０．１〜１０質量％、特に好ましくは０．５〜７．５質量％、極めて特に好ましくは１〜５質量％である。
【００７３】
表面後架橋剤は一般的には、水溶液として使用される。溶媒の量は、それぞれポリマー粒子を基準として、好適には０．００１〜８質量％、特に好ましくは２〜７質量％、極めて特に好ましくは３〜６質量％、殊に４〜５質量％である。非水性溶媒の含有量又は全溶媒量によって、ポリマー粒子への表面後架橋剤の侵入深さを調整することができる。
【００７４】
水だけが溶媒として使用される場合、有利には界面活性剤を添加する。それによって濡れ特性が改善され、塊化傾向が低減される。しかしながら好適には、溶媒混合物、例えば、イソプロパノール／水、１，３−プロパンジオール／水、及びプロピレングリコール／水を使用し、ここでこの混合質量比は、好適には１０：９０〜６０：４０である。
【００７５】
本発明の好ましい実施形態では、熱による表面後架橋の前、その間、又はその後に、表面後架橋剤に加えて、カチオン、殊に多価カチオンが粒子表面上に付与される。
【００７６】
本発明による方法で使用可能な多価カチオンは例えば、二価カチオン、例えば、亜鉛、マグネシウム、カルシウム、鉄、及びストロンチウムのカチオン、三価カチオン、例えば、アルミニウム、鉄、クロム、希土類、及びマンガンのカチオン、四価カチオン、例えば、チタン及びジルコニウムのカチオンである。対イオンとしては、水酸化物イオン、塩化物イオン、臭化物イオン、硫酸イオン、硫酸水素イオン、炭酸イオン、炭酸水素イオン、硝酸イオン、リン酸イオン、リン酸水素イオン、リン酸二水素イオン、及びカルボン酸イオン、例えば、酢酸イオン、クエン酸イオン、及び乳酸イオンがあり得る。様々な対イオンを有する塩、例えば塩基性アルミニウム塩、例えばアルミニウムモノアセテート又はアルミニウムモノラクテートもあり得る。硫酸アルミニウム、アルミニウムモノアセテート、及び乳酸アルミニウムが好ましい。金属塩以外には、ポリアミンも多価カチオンとして使用することができる。
【００７７】
多価カチオンの使用量は例えば、それぞれポリマー粒子を基準として、０．００１〜１．５質量％、好適には０．００５〜１質量％、特に好ましくは０．０２〜０．８質量％である。
【００７８】
本発明のさらなる好ましい実施形態では、熱による表面後架橋の前、その間、又はその後に、さらに親水化剤、例えば、糖アルコール、例えば、ソルビトール、マンニトール、及びキシリトール、水溶性ポリマー又はコポリマー、例えば、セルロース、ポリエチレングリコール、ポリビニルアルコール、ポリビニルピロリドン、及びポリアクリルアミドが付与される。
【００７９】
表面後架橋は通常、表面後架橋剤の溶液が、乾燥したポリマー粒子上に噴霧されるように実施する。この噴霧に引き続き、表面後架橋剤で被覆されたポリマー粒子を、熱により表面後架橋する。
【００８０】
表面後架橋剤の溶液の噴霧は、好適には、可動式の混合器具を有するミキサー、例えばスクリューミキサー、ディスクミキサー、及びパドルミキサー内で実施される。水平型ミキサー、例えばパドルミキサーが特に好ましく、垂直型ミキサーが極めて特に好ましい。水平型ミキサーと垂直型ミキサーとは、混合軸の配置により区別され、すなわち水平型ミキサーは、水平に配置された混合軸を有し、垂直型ミキサーは、垂直に配置された混合軸を有する。適当な混合装置は例えば、水平型プルークシャル（Ｐｆｌｕｇｓｃｈａｒ）（登録商標）ミキサー（Ｌｏｅｄｉｇｅ  Ｍａｓｃｈｉｎｅｎｂａｕ  ＧｍｂＨ製；Ｐａｄｅｒｂｏｒｎ；ドイツ）、フリーコ−ナウタ連続式ミキサー（Ｈｏｓｏｋａｗａ  Ｍｉｃｒｏｎ  ＢＶ；Ｄｏｅｔｉｎｃｈｅｍ；オランダ）、プロセッサル・ミックスミルミキサー（Ｐｒｏｃｅｓｓａｌｌ  Ｍｉｘｍｉｌｌ  Ｍｉｘｅｒ）（Ｐｒｏｃｅｓｓａｌｌ  Ｉｎｃｏｒｐｏｒａｔｅｄ；Ｃｉｎｃｉｎｎａｔｉ；米国）、及びシュギ・フレキソミックス（Ｓｃｈｕｇｉ  Ｆｌｅｘｏｍｉｘ）（登録商標）（Ｈｏｓｏｋａｗａ  Ｍｉｃｒｏｎ  ＢＶ；Ｄｏｅｔｉｎｃｈｅｍ；オランダ）である。しかしながら、表面後架橋剤溶液を流動床内で噴霧することも可能である。
【００８１】
熱による表面後架橋は、好適には、接触式乾燥機、特に好ましくはパドルドライヤー、極めて特に好ましくはディスクドライヤー内で実施される。適切な乾燥機は例えば、ホソカワ・ビーペックス（Ｈｏｓｏｋａｗａ  Ｂｅｐｅｘ）（登録商標）水平型パドルドライヤー（Ｈｏｓｏｋａｗａ  Ｍｉｃｒｏｎ  ＧｍｂＨ；Ｌｅｉｎｇａｒｔｅｎ；ドイツ）、ホソカワ・ビーペックス（登録商標）ディスクドライヤー（Ｈｏｓｏｋａｗａ  Ｍｉｃｒｏｎ  ＧｍｂＨ；Ｌｅｉｎｇａｒｔｅｎ；ドイツ）、ホロ・フライト（Ｈｏｌｏ−Ｆｌｉｔｅ）（登録商標）ドライヤー（Ｍｅｔｓｏ  Ｍｉｎｅｒａｌｓ  Ｉｎｄｕｓｔｒｉｅｓ  Ｉｎｃ．；Ｄａｎｖｉｌｌｅ；米国）、及びナラ・パドルドライヤー（Ｎａｒａ  Ｐａｄｄｌｅ  Ｄｒｙｅｒ）（ＮＡＲＡ  Ｍａｓｃｈｉｎｅｒｙ  Ｅｕｒｏｐｅ；Ｆｒｅｃｈｅｎ；ドイツ）である。さらに、流動層乾燥機を使用することもできる。
【００８２】
熱による表面後架橋は、ミキサーそれ自体の中で、ジャケットの加熱又は熱風の吹込みによって行うことができる。同様に、下流接続された乾燥機、例えば、棚式乾燥機、回転式管状炉、又は加熱可能なスクリューが適している。特に有利には、流動層乾燥機内で混合し、熱により乾燥表面後架橋させる。
【００８３】
熱による表面後架橋については、なるべく完全な溶媒の除去を保証するために、表面後架橋を負圧下で、又は乾燥ガス、例えば乾燥した空気及び窒素を使用しながら実施することが有利であり得る。
【００８４】
引き続き、表面後架橋されたポリマー粒子を分級し、ここで、小さすぎる及び／又は大きすぎるポリマー粒子を分離し、本方法に返送する。
【００８５】
表面後架橋は、ポリマー分散体中でも実施され得る。そのために、表面後架橋剤の溶液をポリマー分散体に添加する。ここで、例えば、所望の温度未満の１０１３ｍｂａｒでの沸点を有する疎水性有機溶媒を熱による表面後架橋のために使用して、熱による表面後架橋を正圧で実施することが有利であり得る。ポリマー分散体中での熱による表面後架橋後、ポリマー分散体中の吸水性ポリマー粒子は、共沸により脱水され、ポリマー分散体から分離され、分離された吸水性ポリマー粒子は、付着している残りの疎水性溶媒を除去するために乾燥される。
【００８６】
好ましい表面後架橋温度は、１００〜１９０℃の範囲、好適には１０５〜１８０℃の範囲、特に好ましくは１１０〜１７５℃の範囲、極めて特に好ましくは１２０〜１７０℃の範囲にある。この温度における好ましい滞留時間は、好適には少なくとも１０分、特に好ましくは少なくとも２０分、極めて特に好ましくは少なくとも３０分、通常は最大１２０分である。
【００８７】
本発明の好ましい実施形態では、吸水性ポリマー粒子を、接触式乾燥機内で熱により表面後架橋させた後に冷却する。冷却は、好適には接触式冷却器、特に好ましくはパドル式冷却器、極めて特に好ましくはディスク式冷却器内で実施される。適切な冷却器は例えば、ホソカワ・ビーペックス（登録商標）水平型パドルクーラー（Ｐａｄｄｌｅ  Ｃｏｏｌｅｒ）（Ｈｏｓｏｋａｗａ  Ｍｉｃｒｏｎ  ＧｍｂＨ；Ｌｅｉｎｇａｒｔｅｎ；ドイツ）、ホソカワ・ビーペックス（登録商標）ディスククーラー（Ｄｉｓｃ  Ｃｏｏｌｅｒ）（Ｈｏｓｏｋａｗａ  Ｍｉｃｒｏｎ  ＧｍｂＨ；Ｌｅｉｎｇａｒｔｅｎ；ドイツ）、ホロ・フライト（登録商標）クーラー（Ｍｅｔｓｏ  Ｍｉｎｅｒａｌｓ  Ｉｎｄｕｓｔｒｉｅｓ  Ｉｎｃ．；Ｄａｎｖｉｌｌｅ；米国）、及びナラ・パドルクーラー（Ｎａｒａ  Ｐａｄｄｌｅ  Ｃｏｏｌｅｒ）（ＮＡＲＡ  Ｍａｃｈｉｎｅｒｙ  Ｅｕｒｏｐｅ；Ｆｒｅｃｈｅｎ；ドイツ）である。さらに、流動層冷却器も使用することができる。
【００８８】
冷却器内で、吸水性ポリマー粒子を、２０〜１５０℃、好適には３０〜１２０℃、特に好ましくは４０〜１００℃、極めて特に好ましくは５０〜８０℃に冷却する。
【００８９】
接触式乾燥機内で熱により表面後架橋されたポリマー粒子を、特性のさらなる改善のために、被覆又は後湿潤することができる。
【００９０】
後湿潤は、好適には３０〜８０℃、特に好ましくは３５〜７０℃、極めて特に好ましくは４０〜６０℃で実施される。温度があまりに低い場合、吸水性ポリマー粒子は塊化する傾向があり、温度が比較的高い場合、すでに著しく水が蒸発する。後湿潤に使用される水量は、好適には１〜１０質量％、特に好ましくは２〜８質量％、極めて特に好ましくは３〜５質量％である。後湿潤によって、ポリマー粒子の機械的安定性が向上し、その静電気帯電傾向が低減される。
【００９１】
膨潤速度及び浸透性（ＳＦＣ）の改善に適した被覆は、例えば、無機不活性物質、例えば、非水溶性の金属塩、有機ポリマー、カチオン性ポリマー、及び２価又は多価の金属カチオンである。粉塵を結合させるために適した被覆は、例えばポリオールである。ポリマー粒子の不所望な凝塊化傾向に抗する適切な被覆は例えば、ヒュームドシリカ、例えばＡｅｒｏｓｉｌ（登録商標）２００、及び界面活性剤、例えばＳｐａｎ（登録商標）２０及びＰｌａｎｔａｃａｒｅ８１８ＵＰ、及び界面活性剤混合物である。
【００９２】
本発明のさらなる対象は、本発明による方法によって得られる吸水性ポリマー粒子である。
【００９３】
本発明による方法によって得られる吸水性ポリマー粒子は、遠心分離保持容量（ＣＲＣ）が少なくとも３７ｇ／ｇであり、２１．０ｇ／ｃｍ２の圧力下での吸収量が少なくとも３０ｇ／ｇであり、４９．２ｇ／ｃｍ２の圧力下での吸収量（ＡＵＨＬ）が少なくとも１４ｇ／ｇであり、遠心分離保持容量と２１．０ｇ／ｃｍ２の圧力下での吸収量との合計（ＣＲＣ＋ＡＵＬ）が少なくとも６９ｇ／ｇであり、遠心分離保持容量と４９．２ｇ／ｃｍ２の圧力下での吸収量との合計（ＣＲＣ＋ＡＵＨＬ）が少なくとも５４ｇ／ｇであり、及び、２０質量％未満の抽出可能成分を有するものである。
【００９４】
本発明による吸水性ポリマー粒子は、好適には少なくとも３８ｇ／ｇ、特に好ましくは少なくとも４０ｇ／ｇ、極めて特に好ましくは少なくとも４１ｇ／ｇの遠心分離保持容量（ＣＲＣ）を有する。吸水性ポリマー粒子の遠心分離保持容量（ＣＲＣ）は、通常７５ｇ／ｇ未満である。
【００９５】
本発明による吸水性ポリマー粒子は、好適には少なくとも３２ｇ／ｇ、特に好ましくは少なくとも３３ｇ／ｇ、極めて特に好ましくは少なくとも３４ｇ／ｇの２１．０ｇ／ｃｍ２の圧力下での吸収量（ＡＵＬ）を有する。吸水性ポリマー粒子における２１．０ｇ／ｃｍ２の圧力下での吸収量（ＡＵＬ）は、通常５０ｇ／ｇ未満である。
【００９６】
本発明による吸水性ポリマー粒子は、好適には少なくとも１６ｇ／ｇ、特に好ましくは少なくとも１８ｇ／ｇ、極めて特に好ましくは少なくとも２０ｇ／ｇの４９．２ｇ／ｃｍ２の圧力下での吸収量（ＡＵＨＬ）を有する。吸水性ポリマー粒子における４９．２ｇ／ｃｍ２の圧力下での吸収量（ＡＵＨＬ）は、通常３５ｇ／ｇ未満である。
【００９７】
本発明による吸水性ポリマー粒子における遠心分離保持容量（ＣＲＣ）と２１．０ｇ／ｃｍ２の圧力下での吸収量（ＡＵＬ）との合計は、好適には少なくとも７１ｇ／ｇ、特に好ましくは少なくとも７３ｇ／ｇ、極めて特に好ましくは少なくとも７４ｇ／ｇである。
【００９８】
本発明による吸水性ポリマー粒子における遠心分離保持容量（ＣＲＣ）と４９．２ｇ／ｃｍ２の圧力下での吸収量（ＡＵＨＬ）との合計は、好適には少なくとも５６ｇ／ｇ、特に好ましくは少なくとも５８ｇ／ｇ、極めて特に好ましくは少なくとも５９ｇ／ｇである。
【００９９】
本発明による吸水性ポリマー粒子は、好適には１７質量％未満、特に好ましくは１５質量％未満、極めて特に好ましくは１４質量％未満の抽出可能成分を含有する。
【０１００】
本発明による吸水性ポリマー粒子は、好適には少なくとも３０質量％、特に好ましくは少なくとも４０質量％、極めて特に好ましくは少なくとも５０質量％の３００〜６００μｍの粒径を有する粒子の割合を有する。
【０１０１】
本発明のさらなる対象は、
（Ａ）上部液体透過層、
（Ｂ）下部液体不透過層、
（Ｃ）繊維材料を０〜３０質量％及び本発明による方法によって得られる吸水性ポリマー粒子を７０〜１００質量％含有する、層（Ａ）と層（Ｂ）との間にある液体吸収性貯蔵層、
（Ｄ）任意で、繊維材料を８０〜１００質量％及び本発明による方法によって得られる吸水性ポリマー粒子を０〜２０質量％含有する、層（Ａ）と層（Ｃ）との間にある捕捉層及び分配層、
（Ｅ）任意で、層（Ｃ）の真上及び／又は真下の織布層、及び
（Ｆ）さらなる任意の構成要素
を含む衛生用品である。
【０１０２】
液体吸収性貯蔵層（Ｃ）における本発明による方法によって得られる吸水性ポリマー粒子の割合は、好適には少なくとも７５質量％、特に好ましくは少なくとも８０質量％、極めて特に好ましくは少なくとも９０質量％である。
【０１０３】
液体吸収性貯蔵層（Ｃ）における本発明による方法によって得られる吸水性ポリマー粒子の平均真球度は、好適には０．８４未満、特に好ましくは０．８２未満、極めて特に好ましくは０．８０未満である。
【０１０４】
比較的低い真球度を有する吸水性ポリマー粒子は、ポリマー粒子が重合の間又はその後に凝集する際に、懸濁重合によって得られる。本発明による衛生用品では、凝集した吸水性ポリマー粒子を使用する。
【０１０５】
吸水性ポリマー粒子を、以下に記載される試験法により試験する。
【０１０６】
手法：
特に記載のない限り、２３±２℃の周囲温度、５０±１０％の相対湿度で測定するものとする。吸水性ポリマー粒子は、測定前に十分に混合する。
【０１０７】
残留モノマー
吸水性ポリマー粒子の残留モノマーの含有量は、ＥＤＡＮＡにより推奨される試験法ＷＳＰ  Ｎｏ．２１０．２−０５「Ｒｅｓｉｄｕａｌ  Ｍｏｎｏｍｅｒｓ」に従って特定する。
【０１０８】
含水量
吸水性ポリマー粒子の含水量は、ＥＤＡＮＡにより推奨される試験法Ｎｏ．ＷＳＰ２３０．３（１１）「Ｍａｓｓ  Ｌｏｓｓ  Ｕｐｏｎ  Ｈｅａｔｉｎｇ」に従って特定する。
【０１０９】
遠心分離保持容量（Ｃｅｎｔｒｉｆｕｇｅ  Ｒｅｔｅｎｔｉｏｎ  Ｃａｐａｃｉｔｙ）
遠心分離保持容量（ＣＲＣ）は、ＥＤＡＮＡにより推奨される試験法Ｎｏ．ＷＳＰ２４１．３（１１）「Ｆｌｕｉｄ  Ｒｅｔｅｎｔｉｏｎ  Ｃａｐａｃｉｔｙ  ｉｎ  Ｓａｌｉｎｅ，Ａｆｔｅｒ  Ｃｅｎｔｒｉｆｕｇａｔｉｏｎ」に従って特定する。
【０１１０】
０．０  ｇ／ｃｍ２の圧力下での吸収量
０．０  ｇ／ｃｍ２の圧力下での吸収量（ＡＵＮＬ）は、ＥＤＡＮＡにより推奨される試験法Ｎｏ．ＷＳＰ２４２．３（１１）「Ｇｒａｖｉｍｅｔｒｉｃ  Ｄｅｔｅｒｍｉｎａｔｉｏｎ  ｏｆ  Ａｂｓｏｒｐｔｉｏｎ  Ｕｎｄｅｒ  Ｐｒｅｓｓｕｒｅ」と同様に特定し、ここで２１．０ｇ／ｃｍ２の圧力（ＡＵＬ０．３ｐｓｉ）の代わりに、０．０ｇ／ｃｍ２の圧力（ＡＵＬ０．０ｐｓｉ）に調整する。
【０１１１】
２１．０ｇ／ｃｍ２の圧力下での吸収量
吸水性ポリマー粒子における、２１．０ｇ／ｃｍ２の圧力での吸収量（ＡＵＬ）は、ＥＤＡＮＡにより推奨される試験法Ｎｏ．ＷＳＰ２４２．３（１１）「Ｇｒａｖｉｍｅｔｒｉｃ  Ｄｅｔｅｒｍｉｎａｔｉｏｎ  ｏｆ  Ａｂｓｏｒｐｔｉｏｎ  Ｕｎｄｅｒ  Ｐｒｅｓｓｕｒｅ」に従って特定する。
【０１１２】
４９．２ｇ／ｃｍ２の圧力下での吸収量
４９．２ｇ／ｃｍ２の圧力下での吸収量（ＡＵＨＬ）は、ＥＤＡＮＡにより推奨される試験法Ｎｏ．ＷＳＰ２４２．３（１１）「Ｇｒａｖｉｍｅｔｒｉｃ  Ｄｅｔｅｒｍｉｎａｔｉｏｎ  ｏｆ  Ａｂｓｏｒｐｔｉｏｎ  Ｕｎｄｅｒ  Ｐｒｅｓｓｕｒｅ」に従って特定し、ここで２１．０ｇ／ｃｍ２の圧力（ＡＵＬ０．３ｐｓｉ）の代わりに、４９．２ｇ／ｃｍ２の圧力（ＡＵＬ０．７ｐｓｉ）に調整する。
【０１１３】
かさ密度
かさ密度は、ＥＤＡＮＡにより推奨される試験法Ｎｏ．ＷＳＰ２５０．３（１１）「Ｇｒａｖｉｍｅｔｒｉｃ  Ｄｅｔｅｒｍｉｎａｔｉｏｎ  ｏｆ  Ｄｅｎｓｉｔｙ」に従って特定する。
【０１１４】
抽出可能成分
吸水性ポリマー粒子の抽出可能な構成要素の含分は、ＥＤＡＮＡにより推奨される試験法Ｎｏ．ＷＳＰ２７０．３（１１）「Ｅｘｔｒａｃｔａｂｌｅ」に従って特定する。抽出時間は１６時間である。
【０１１５】
膨潤速度（Ｆｒｅｅ  Ｓｗｅｌｌ  Ｒａｔｅ）
膨潤速度（ＦＳＲ）を特定するために、１．００ｇ（＝Ｗ１）の吸水性ポリマー粒子を２５ｍＬビーカーに秤量して入れ、ビーカーの底部に均一に分配する。そして、０．９質量％の食塩水２０ｍｌをディスペンサにより第２のビーカー中に計量供給し、このビーカーの内容物を第１のビーカーに迅速に追加し、ストップウォッチで計時を開始する。食塩水の最後の液滴が吸収されたら（このことは、液体表面における反射が消滅することで認識される）、ストップウォッチを止める。第２のビーカーから流し込まれ、第１のビーカー中のポリマーによって吸収された正確な液体量を、第２のビーカーを再計量することによって正確に特定した（＝Ｗ２）。ストップウォッチで測定された、吸収に必要とされる時間間隔をｔとして表す。表面上における最後の液滴の消滅を、時点ｔとして特定する。
【０１１６】
そこから、膨潤速度（ＦＳＲ）が以下のように算出される：
【数１】
0006805144.tif 000002
【０１１７】
しかしながら、吸水性ポリマー粒子の含水量が３質量％超である場合、質量（Ｗ１）を、この含水量分だけ修正する必要がある。
【０１１８】
ボルテックス（Ｖｏｒｔｅｘ）試験
３０ｍｍ×６ｍｍのサイズのマグネチックスターラー撹拌子を含む１００ｍＬビーカー中に、０．９質量％の食塩水５０．０ｍｌ±１．０ｍｌを入れる。マグネチックスターラーによって、食塩水を６００ｒｐｍで攪拌する。そして、できるだけ迅速に、吸水性ポリマー粒子２．０００ｇ±０．０１０ｇを添加し、撹拌ダマ（Ｒｕｅｈｒｔｒａｕｂｅ）が吸水性ポリマー粒子による食塩水の吸収によって消失するまでに経過した時間を測定する。ここで、ビーカーの内容物全体は均一なゲルの塊としてまだ回転してよいが、ゲル化した食塩水の表面はもはや個別の乱流を示してはならない。必要とされた時間をボルテックスとして報告する。
【０１１９】
実施例：
ベースポリマーの製造：
実施例１
プロペラ式攪拌機及び還流冷却器を備える２Ｌのフランジ容器に、ヘプタン３４０．００ｇ及びステアリン酸スクロース（Ｒｙｏｔｏ（登録商標）Ｓｕｇａｒ  Ｅｓｔｅｒ  Ｓ−３７０、Ｍｉｔｓｕｂｉｓｈｉ  Ｃｈｅｍｉｃａｌ  Ｅｕｒｏｐｅ  ＧｍｂＨ、Ｄｕｅｓｓｅｌｄｏｒｆ、ドイツ）０．９２ｇを予め装入し、７０℃で加熱し、ステアリン酸スクロースを完全に溶解させた。
【０１２０】
その後、アクリル酸７３．４０ｇ（１．０１９ｍｏｌ）、５０質量％の水酸化ナトリウム水溶液６１．２０ｇ（０．７６５ｍｏｌ）、水１０９．５ｇ、及びペルオキソ二硫酸カリウム０．１１ｇ（０．４０７ｍｍｏｌ）から調製されるモノマー溶液（第一の計量供給分）を供給容器に満たし、空気でパージした。モノマー溶液を滴加する直前に、３００回転／分の攪拌機回転数で、この溶液を窒素導入により不活性化し、５５℃の油浴温度に調整した。
【０１２１】
供給終了後、７０℃で１時間さらに攪拌し、引き続き、反応溶液を約２５℃に冷却し、アクリル酸９５．９０ｇ（１．３３１ｍｏｌ）、５０質量％の水酸化ナトリウム水溶液、７９．３０ｇ（０．９９１ｍｏｌ）、水１４３．１０ｇ、及びペルオキソ二硫酸カリウム０．１４ｇ（０．５１８  ｍｍｏｌ）から調製された氷冷モノマー溶液（第二の計量供給分）を供給容器に満たし、空気でパージした。モノマー溶液を滴加する直前に、３００回転／分の攪拌機回転数で、この溶液を窒素導入により不活性化した。モノマー溶液を１５分以内に滴加した。
【０１２２】
供給終了後、７０℃の油浴温度に調整した。加熱開始１２０分後、還流冷却器を水分離器と交換し、水を分離した。
【０１２３】
本発明の懸濁液を６０℃に冷却し、得られたポリマー粒子を、ペーパーフィルターを有するブフナー漏斗を介して吸引した。４５℃で、空気循環式乾燥キャビネット及び場合によっては真空乾燥キャビネット内にて８００ｍｂａｒで、１５質量％未満の残留含水量になるまでさらに乾燥させた。
【０１２４】
得られたポリマー粒子の特性は、表２にまとめてある。
【０１２５】
実施例２及び３
表１に示される量で、ベースポリマーの製造を実施例１と同様に行った。
【０１２６】
得られたポリマー粒子の特性は、表２にまとめてある。
【０１２７】
実施例４
表１に示される量で、ベースポリマーの製造を実施例１と同様に行ったが、ここで第一のモノマー溶液（第一の計量供給分）はさらに、２−プロパノール（イソプロパノール）を３．０ｇ含有していた。
【０１２８】
得られたポリマー粒子の特性は、表２にまとめてある。
【０１２９】
実施例５
プロペラ式攪拌機及び還流冷却器を備える２Ｌのフランジ容器に、シクロヘキサン８９６．００ｇ、Ｓｐａｎ（登録商標）２０（モノラウリン酸ソルビタン）２．００ｇ、Ｔｉｘｏｇｅｌ（登録商標）ＶＺ（有機親和性ベントナイト）３．２０ｇ、及び０．０１５％のアスコルビン酸水溶液２０．０ｇを予め装入し、攪拌及び窒素導入下で７５℃の内部温度に加熱した。
【０１３０】
その後、アクリル酸１５０．００ｇ（２．０８２ｍｏｌ）、５０質量％の水酸化ナトリウム水溶液１２５．１０ｇ（１．６１３ｍｏｌ）、水１３８ｇ、Ｎ，Ｎ’−メチレンビスアクリルアミド（ＭＢＡ）０．０３７５ｇ（０．２４３ｍｍｏｌ）、及びペルオキソ二硫酸カリウム０．５ｇ（１．８５０ｍｍｏｌ）から調製されるモノマー溶液を供給容器に満たし、空気でパージした。モノマー溶液を滴加する直前に、３００回転／分の攪拌機回転数で、この溶液を窒素導入により不活性化した。モノマー給送の全時間の間、還流条件を維持した。モノマー溶液を６０分以内に滴加した。
【０１３１】
供給終了後には、６０分の後反応時間が続いた。引き続き、還流冷却器を水分離器と交換し、水を分離した。
【０１３２】
本発明の懸濁液を６０℃に冷却し、得られたポリマー粒子を、ペーパーフィルターを有するブフナー漏斗を介して吸引した。４５℃で、空気循環式乾燥キャビネット及び場合によっては真空乾燥キャビネット内にて８００ｍｂａｒで、１５質量％未満の残留含水量になるまでさらに乾燥させた。
【０１３３】
得られたポリマー粒子の特性は、表２にまとめてある。
【０１３４】
実施例６
プロペラ式攪拌機及び還流冷却器を備える２Ｌのフランジ容器に、シクロヘキサン８９６．００ｇ、Ｓｐａｎ（登録商標）２０（モノラウリン酸ソルビタン）２．００ｇ、Ｔｉｘｏｇｅｌ（登録商標）ＶＺ（有機親和性ベントナイト）３．２０ｇ、及び０．０１５％のアスコルビン酸水溶液２０．０ｇを予め装入し、攪拌及び窒素導入下で７５℃の内部温度に加熱した。
【０１３５】
その後、アクリル酸１５０．００ｇ（２．０８２ｍｏｌ）、５０質量％の水酸化ナトリウム水溶液１１８．０ｇ（１．４７５ｍｏｌ）、水１３６．８ｇ、３回エトキシ化されたグリセリンのトリアクリレート（Ｇｌｙ−（ＥＯ−ＡＡ）３）０．０７５ｇ（０．１９４ｍｍｏｌ）、及びペルオキソ二硫酸カリウム０．５ｇ（１．８５０ｍｍｏｌ）から調製されるモノマー溶液を供給容器に満たし、空気でパージした。モノマー溶液を滴加する直前に、３００回転／分の攪拌機回転数で、この溶液を窒素導入により不活性化した。モノマー給送の全時間の間、還流条件を維持した。モノマー溶液を６０分以内に滴加した。
【０１３６】
供給終了後には、６０分の後反応時間が続いた。引き続き、還流冷却器を水分離器と交換し、水を分離した。
【０１３７】
本発明の懸濁液を６０℃に冷却し、得られたポリマー粒子を、ペーパーフィルターを有するブフナー漏斗を介して吸引した。４５℃で、空気循環式乾燥キャビネット及び場合によっては真空乾燥キャビネット内にて８００ｍｂａｒで、１５質量％未満の残留含水量になるまでさらに乾燥させた。
【０１３８】
得られたポリマー粒子の特性は、表２にまとめてある。
【表１】
0006805144.tif 000003
【表２】
0006805144.tif 000004
【０１３９】
熱による表面後架橋：
実施例１−１及び１−２
実施例１からのベースポリマー２０ｇを、Ｗａｒｉｎｇ（登録商標）−Ｂｌｅｎｄｅｒ３２ＢＬ８０（８０１１）タイプのミキサーに充填した。引き続き、ミキサーのスイッチを入れて段階１にした。その直後に、エチレンカーボネート０．５ｇ及び水１．０ｇから成る１．５ｇの水溶液を表３に従い、注入器内に充填し、２秒以内にミキサーに計量供給した。３秒後、ミキサーのスイッチを切り、得られたポリマー粒子を、２０ｃｍの直径のガラスシャーレにおいて均一に分配した。熱により表面後架橋するために、ポリマー粒子で満たされたガラスシャーレを、空気循環式乾燥キャビネット内で、１６０℃で６０分又は１２０分熱処理した。ポリマー粒子を冷たいガラスシャーレに移した。最後に、比較的粗い粒子を、８５０μｍのメッシュ幅を有する篩で除去した。
【０１４０】
ポリマー粒子の特性は、表４にまとめてある。
【０１４１】
実施例２−１及び２−２
熱による表面後架橋を実施例１−１及び１−２と同様に行ったが、但し、実施例２からのベースポリマーを使用した。循環式乾燥キャビネット内の温度は１６０℃であった。熱処理時間は、６０分又は１２０分であった。これらの条件は、表３にまとめてある。
【０１４２】
ポリマー粒子の特性は、表４にまとめてある。
【０１４３】
実施例３−１及び３−２
熱による表面後架橋を実施例１−１及び１−２と同様に行ったが、但し、実施例３からのベースポリマーを使用した。循環式乾燥キャビネット内の温度は１６０℃であった。熱処理時間は、６０分又は１２０分であった。これらの条件は、表３にまとめてある。
【０１４４】
ポリマー粒子の特性は、表４にまとめてある。
【０１４５】
実施例３−３及び３−４
熱による表面後架橋を実施例１−１と同様に行ったが、但し、実施例３からのベースポリマーを使用し、Ｎ，Ｎ，Ｎ’，Ｎ’−テトラキス（２−ヒドロキシエチル）エチレンジアミン（Ｐｒｉｍｉｄ（登録商標）ＸＬ５５２）を表面後架橋剤として使用した。循環式乾燥キャビネット内の温度は１６０℃であった。熱処理時間は６０分であった。これらの条件は、表３にまとめてある。
【０１４６】
ポリマー粒子の特性は、表４にまとめてある。
【０１４７】
実施例３−５及び３−６
熱による表面後架橋を実施例１−１と同様に行ったが、但し、実施例３からのベースポリマーを使用した。循環式乾燥キャビネット内の温度は、９０℃又は２００℃であった。熱処理時間は６０分であった。これらの条件は、表３にまとめてある。
【０１４８】
ポリマー粒子の特性は、表４にまとめてある。
【０１４９】
実施例４−１及び４−２
熱による表面後架橋を実施例１−１及び１−２と同様に行ったが、但し、実施例４からのベースポリマーを使用した。循環式乾燥キャビネット内の温度は１６０℃であった。熱処理時間は、６０分又は１２０分であった。これらの条件は、表３にまとめてある。
【０１５０】
ポリマー粒子の特性は、表４にまとめてある。
【０１５１】
実施例５−１及び５−２
熱による表面後架橋を実施例１−１及び１−２と同様に行ったが、但し、実施例５からのベースポリマーを使用した。循環式乾燥キャビネット内の温度は１６０℃であった。熱処理時間は、６０分又は１２０分であった。これらの条件は、表３にまとめてある。
【０１５２】
ポリマー粒子の特性は、表４にまとめてある。
【０１５３】
実施例６−１及び６−２
熱による表面後架橋を実施例１−１及び１−２と同様に行ったが、但し、実施例６からのベースポリマーを使用した。循環式乾燥キャビネット内の温度は１６０℃であった。熱処理時間は、６０分又は１２０分であった。これらの条件は、表３にまとめてある。
【０１５４】
ポリマー粒子の特性は、表４にまとめてある。
【０１５５】
実施例７
米国特許第８００３２１０号明細書（ＵＳ８００３２１０）からの実施例１を後追いした。
【０１５６】
ポリマー粒子の特性は、表４にまとめてある。
【表３−１】
0006805144.tif 000005
【表３−２】
0006805144.tif 000006
【表４−１】
0006805144.tif 000007
【表４−２】
0006805144.tif 000008